(57)【特許請求の範囲】
【請求項１】
多官能イソシアネート化合物を界面重合させて得た多孔性樹脂粒子にイミダゾール化合物が保持されてなる潜在性硬化剤の製造方法であって、以下の工程（Ａ）〜（Ｅ）：
工程（Ａ）
多官能イソシアネート化合物を、その４．５〜７．５質量倍の有機溶剤に溶解させて得た油相を、水に水溶性ポリペプチドと界面活性剤とを溶解させて得た水相に乳化させることにより水中油滴型乳化物を得る工程；
工程（Ｂ）
水中油滴型乳化物を加熱し、有機溶媒を揮発させながら油相中の多官能イソシアネート化合物を界面重合させて多孔性樹脂粒子を形成する工程；
工程（Ｃ）
多孔性樹脂粒子が分散している界面重合反応液にタンパク質分解酵素を投入し、多孔性樹脂粒子を酵素分解処理する工程；
工程（Ｄ）
酵素分解処理を受けた多孔性樹脂粒子を界面重合反応液から回収する工程；及び
工程（Ｅ）
回収した多孔性樹脂粒子を、イミダゾール化合物を有機溶剤に溶解して得たイミダゾール化合物溶液と混合し、多孔性樹脂粒子にイミダゾール化合物溶液を浸透させ、多孔性樹脂粒子にイミダゾール化合物が保持されてなる潜在性硬化剤を取得する工程
を有する製造方法。
【請求項２】
工程（Ａ）において、油相が、多官能イソシアネート化合物を５〜７質量倍の有機溶剤に溶解させたものである請求項１記載の製造方法。
【請求項３】
水溶性ポリペプチドが、ゼラチンである請求項１記載の製造方法。
【請求項４】
該ゼラチンとして、ＪＩＳＫ６５０３−２００１によるゼリー強度が１０〜２５０を示すものを使用する請求項３記載の製造方法。
【請求項５】
工程（Ｅ）におけるイミダゾール化合物溶液が、更に第三級アミン化合物を含有する請求項１〜４のいずれかに記載の製造方法。
【請求項６】
第三級アミン化合物が、２，４，６−トリス（ジメチルアミノメチル）フェノールを含有する請求項５記載の製造方法。
【請求項７】
請求項１〜６のいずれかに記載の製造方法によって得られる潜在性硬化剤と、熱硬化型樹脂とを含有することを特徴とする熱硬化型樹脂組成物。
【請求項８】
熱硬化型樹脂が熱硬化型エポキシ樹脂である請求項７記載の熱硬化型樹脂組成物。
【請求項９】
請求項７又は８記載の熱硬化型樹脂組成物中に、異方性導電接続用導電粒子を分散させフィルム化してなる異方性導電接着フィルム。
【請求項１０】
請求項７又は８記載の熱硬化型樹脂組成物をフィルム化してなる太陽電池用接着フィルム。
【発明の詳細な説明】
【技術分野】
【０００１】
本発明は、エポキシ樹脂等を主成分とする熱硬化型樹脂組成物の硬化を、比較的低温で開始させることができる潜在性硬化剤の製造方法に関する。
【背景技術】
【０００２】
熱硬化性エポキシ樹脂組成物の潜在性硬化剤として、多官能イソシアネート化合物の界面重合物である多孔性樹脂粒子にイミダゾール化合物が保持されてなるマイクロカプセル型の潜在性硬化剤が提案されている（特許文献１）。この潜在性硬化剤は、多官能イソシアネート化合物を酢酸エチルに溶解させた油相を、水に界面活性剤と分散剤としてポリビニルアルコールとを溶解させた水相中に乳化させて水中油滴型乳化物を調製し、この乳化物を加熱することにより油相中の多官能イソシアネート化合物を界面重合させて多孔性樹脂粒子を形成し、この多孔性樹脂粒子を回収し、乾燥した後、エタノールにイミダゾール化合物を溶解させたイミダゾール化合物溶液に浸漬して多孔性樹脂粒子にイミダゾール化合物溶液を浸透させ、イミダゾール化合物溶液が浸透した多孔性樹脂粒子を回収、洗浄し、乾燥することにより製造されている。
【先行技術文献】
【特許文献】
【０００３】
【特許文献１】特開２００６−２９１０５３号公報
【発明の概要】
【発明が解決しようとする課題】
【０００４】
ところで、特許文献１が提案している潜在性硬化剤は、潜在性と低温速硬化性とに関しては比較的意図した特性が得られているものの、熱硬化性エポキシ樹脂組成物の設計自由度を向上させるために、潜在性硬化剤をより少ない量で配合した場合であっても意図した硬化特性を実現できるようにすることが求められている。換言すれば、潜在性と低温速硬化性を犠牲にすることなく、多孔性樹脂粒子へのイミダゾール化合物溶液の浸透量を今まで以上に増大させながら潜在性硬化剤を製造できるようにすることが求められている。
【０００５】
本発明の目的は、以上の従来の技術の課題を解決しようとするものであり、潜在性と低温速硬化性を犠牲にすることなく、多孔性樹脂粒子へのイミダゾール溶液の浸透量を今まで以上に増大させることができるように、潜在性硬化剤を製造することである。
【課題を解決するための手段】
【０００６】
本発明者は、多孔性樹脂粒子へのイミダゾール溶液の浸透量が、多官能イソシアネート化合物を含有する油相と水相とを乳化する際に使用する当該水相に配合する分散剤により大きく影響を受けるという仮定の下、様々な分散剤を検討した結果、イソシアネート基に対して反応性を有するアミノ基を有するゼラチン等の水溶性ポリペプチドを分散剤として使用し、更に、界面重合後にタンパク質分解酵素で酵素処理することにより上述の目的を達成できることを見出した。また、油相における有機溶媒の多官能イソシアネート化合物に対する相対量を増大させることにより、多孔性樹脂粒子を、イミダゾール化合物を保持可能な中空多孔性樹脂粒子とすることができることも見出した。そして本発明者は、これらの知見に基づき本発明を完成させた。
【０００７】
即ち、本発明は、多官能イソシアネート化合物を界面重合させて得た多孔性樹脂粒子にイミダゾール化合物が保持されてなる潜在性硬化剤の製造方法であって、以下の工程（Ａ）〜（Ｅ）：
工程（Ａ）
多官能イソシアネート化合物を、その４．５〜７．５質量倍の有機溶剤に溶解させて得た油相を、水に水溶性ポリペプチドと界面活性剤とを溶解させて得た水相に乳化させることにより水中油滴型乳化物を得る工程；
工程（Ｂ）
水中油滴型乳化物を加熱し、有機溶媒を揮発させながら油相中の多官能イソシアネート化合物を界面重合させて多孔性樹脂粒子を形成する工程；
工程（Ｃ）
多孔性樹脂粒子が分散している界面重合反応液にタンパク質分解酵素を投入し、多孔性樹脂粒子を酵素分解処理する工程；
工程（Ｄ）
酵素分解処理を受けた多孔性樹脂粒子を界面重合反応液から回収する工程；及び
工程（Ｅ）
回収した多孔性樹脂粒子を、イミダゾール化合物を有機溶剤に溶解して得たイミダゾール化合物溶液と混合し、多孔性樹脂粒子にイミダゾール化合物溶液を浸透させ、多孔性樹脂粒子にイミダゾール化合物が保持されてなる潜在性硬化剤を取得する工程
を有する製造方法を提供する。
【０００８】
また、本発明は、上述の製造方法により得られた潜在性硬化剤と、熱硬化型樹脂とを含有することを特徴とする熱硬化型樹脂組成物、当該熱硬化型樹脂組成物中に、異方性導電接続用導電粒子を分散させフィルム化してなる異方性導電接着フィルム、並びに当該熱硬化型樹脂組成物をフィルム化してなる太陽電池用接着フィルムを提供する。
【発明の効果】
【０００９】
イミダゾール化合物が多孔性樹脂粒子に保持されてなる潜在性硬化剤を製造するための本発明の製造方法においては、界面重合の際、水相に分散剤としてゼラチン等の水溶性ポリペプチドを使用する。このような水溶性ポリペプチドは、イソシアネート基に反応するアミノ基やカルボキシル基を有する。従って、本発明の製造方法の中間生成物である多孔性樹脂粒子の表面もしくはその近傍には、水溶性ポリペプチドに由来するポリペプチド構造部が導入されることになる。本発明の製造方法では、界面重合後、そのようなポリペプチド構造部が導入された多孔性樹脂粒子をタンパク質分解酵素処理する。この結果、ポリペプチド構造部がアミノ酸やオリゴペプチドに分解されるため、分散剤としてポリビニルアルコールを使用して界面重合により得た従来の多孔性樹脂粒子の場合に比べ、多孔性樹脂粒子のイミダゾール溶液浸透性が向上する。
【００１０】
また、界面重合に先立って、油相を水相に乳化させる際に使用する油相として、多官能イソシアネート化合物に対し、その４．５〜７．５質量倍の比較的多量の有機溶剤に溶解させたものを使用する。このため、界面重合の加熱の際に有機溶剤を揮発させながら界面重合を行うことができる。このため、樹脂粒子がその内部で揮発した有機溶剤のために膨張して中空構造が形成される。よって、多孔性樹脂粒子のイミダゾール溶液浸透性が更に向上する。
【００１１】
従って、本発明の製造方法により得られた潜在性硬化剤を熱硬化性樹脂組成物に配合した場合、従来の潜在性硬化剤よりも少ない配合量で同等の硬化特性を実現することが可能となり、また、そのような熱硬化性樹脂組成物は良好な低温速硬化性を示す。
【図面の簡単な説明】
【００１２】
【図１】図１は、実施例１の界面重合液の温度変化図である。
【図２】図２は、実施例１の多孔性樹脂粒子の粒度分布図である。
【図３】図３は、実施例１の多孔性樹脂粒子の電子顕微鏡写真（５０００倍）である。
【図４】実施例１及び比較例１の熱硬化型脂組成物のＤＳＣ測定図である。
【図５】比較例１及び２の潜在性硬化剤、実施例１の中空多孔性樹脂粒子及び潜在性硬化剤のＴＧ−ＤＴＡ測定図である。
【発明を実施するための形態】
【００１３】
本発明は、多官能イソシアネート化合物を界面重合させて得た多孔性樹脂粒子にイミダゾール化合物が保持されてなる潜在性硬化剤の製造方法であって、以下の工程（Ａ）〜（Ｅ）を有する。以下、工程毎に詳細に説明する。
【００１４】
＜工程（Ａ）＞
工程（Ａ）は、多官能イソシアネート化合物を有機溶剤に溶解させて得た油相を、水に水溶性ポリペプチドと界面活性剤とを溶解させて得た水相に乳化させることにより水中油滴型乳化物を得る工程である。
【００１５】
工程（Ａ）においては、まず、多官能イソシアネート化合物を有機溶剤に溶解させ、界面重合における油相となる溶液を調製する。ここで、有機溶剤は、揮発性であることが好ましい。この理由は以下の通りである。即ち、通常の界面重合法で使用するような沸点が３００℃を超える高沸点溶剤を用いた場合、界面重合の間に有機溶剤が揮発しないために、イソシアネートと水との接触確率が増大せず、それらの間での界面重合の進行度合いが不十分となるからである。そのため、界面重合させても良好な保形性の重合物が得られ難く、また、得られた場合でも重合物に高沸点溶剤が取り込まれたままとなり、熱硬化型樹脂組成物に配合した場合に、高沸点溶剤が熱硬化型樹脂組成物の硬化物の物性に悪影響を与えるからである。このため、油相を調製する際に使用する有機溶剤として、揮発性のものを使用する。
【００１６】
このような有機溶剤としては、多官能イソシアネート化合物の良溶剤（溶解度が好ましくは０．１ｇ／ｍｌ（有機溶剤）以上）であって、水に対しては実質的に溶解せず（水の溶解度が０．５ｇ／ｍｌ（有機溶剤）以下）、大気圧下での沸点が１００℃以下のものが好ましい。このような有機溶剤の具体例としては、アルコール類、酢酸エステル類、ケトン類等が挙げられる。中でも、高極性、低沸点、貧水溶性の点で酢酸エチルを好ましく使用することができる。
【００１７】
有機溶剤の使用量は、多官能イソシアネート化合物に対し、４．５〜７．５質量倍、より好ましくは５〜７質量倍である。４．５質量倍を下回ると、潜在性が低下すると共に中空状態が形成されず、７．５質量部を超えると熱応答性が低下しすぎるからである。
【００１８】
なお、有機溶剤の使用量範囲内において、有機溶剤の使用量を比較的多く使用すること等により油相となる溶液の粘度を下げることができる。粘度を下げると撹拌効率が向上するため、反応系における油相滴をより微細化かつ均一化することが可能になり、結果的に得られる潜在性硬化剤の粒子径をサブミクロン〜数ミクロン程度の大きさに制御しつつ、粒度分布を単分散とすることが可能となる。このような観点から、油相となる溶液の粘度を１〜５００ｍＰａ・ｓに設定することが好ましい。
【００１９】
多官能イソシアネート化合物を有機溶剤に溶解させる際には、大気圧下、室温で混合撹拌するだけでもよいが、必要に応じ、加熱してもよい。
【００２０】
また、本発明で使用する多官能イソシアネート化合物としては、好ましくは一分子中に２個以上のイソシアネート基、好ましくは３個のイソシアネート基を有する化合物が挙げられる。このような３官能イソシアネート化合物の更に好ましい例としては、トリメチロールプロパン１モルにジイソシアネート化合物３モルを反応させた式（２）のＴＭＰアダクト体、ジイソシアネート化合物３モルを自己縮合させた式（３）のイソシアヌレート体、ジイソシアネート化合物３モルのうちの２モルから得られるジイソシアネートウレアに残りの１モルのジイソシアネートが縮合した式（４）のビュウレット体が挙げられる。
【００２１】
【化１】
0005488362.tif 000002
【００２２】
上記（２）〜（４）において、置換基Ｒは、ジイソシアネート化合物のイソシアネート基を除いた部分である。このようなジイソシアネート化合物の具体例としては、トルエン２，４−ジイソシアネート、トルエン２，６−ジイソシアネート、ｍ−キシリレンジイソシアネート、ヘキサメチレンジイソシアネート、ヘキサヒドロ−ｍ−キシリレンジイソシアネート、イソホロンジイソシアネート、メチレンジフェニル−４，４′−ジイソシアネートが挙げられる。
【００２３】
次に、水に界面活性剤および水溶性ポリペプチドを溶解させた水相を調製する。水溶性ポリペプチドは、後述する多孔性樹脂粒子を水相に分散させるための分散剤として機能するものである。
【００２４】
水溶性ポリペプチドの水溶性のレベルは、４０℃の蒸留水１００ｇに少なくとも１ｇ以上溶解するレベルである。このような水溶性ポリペプチドとしては、コラーゲンペプチド、ゼラチン、カゼイン等が挙げられる。特に平均分子量の観点から、ゼラチンが好ましく、更に、シングルミクロンメーターの粒子径の制御を可能にするという観点から、酸処理を施したゼラチンを好ましく使用することができる。また、ゲルネットワーク形成の観点から、比較的低いゼリー強度のゼラチンを好ましく使用することができる。具体的には、ＪＩＳ  Ｋ６５０３−２００１によるゼリー強度１０〜２５０を示すゼラチンを使用することが好ましい。更に、乳化分散安定性の観点から、重量平均分子量１０００〜１１００００のゼラチンを使用することが好ましい。
【００２５】
水としては、蒸留水、イオン交換水を好ましく使用することができる。水に対するゼラチン等の水溶性ポリペプチドの含有量は、少なすぎると乳化が不安定化し、多すぎると乳化分散性が低下するので、水１００質量部に対し、好ましくは０．１〜５０質量部、より好ましくは０．１〜１０質量部である。また、ゼラチン等の水溶性ポリペプチドは、使用した多官能イソシアネート化合物に対し、少なすぎると低反応性となり、多すぎると高反応性となるので、多官能イソシアネート化合物１００質量部に対し、好ましくは１〜５０質量部、より好ましくは１〜３０質量部である。
【００２６】
水相には、乳化安定性のために界面活性剤を含有させる。界面活性剤としては、イソシアネート反応性及びノンハロゲンの観点からアルキルベンゼンスルホン酸塩を好ましく使用できる。また、界面活性剤の含有量は、少なすぎると乳化安定性が低下し、多すぎると微細粒子形成及び発泡を生じる為、好ましくは、蒸留水等の水１００質量部に対し、好ましくは０．００１〜１０質量部、より好ましくは０．００１〜０．１質量部である。
【００２７】
工程（Ａ）においては、以上説明した多官能イソシアネート化合物が有機溶剤に溶解した油相を、界面活性剤とゼラチンとを含有する水相に投入し、乳化させ、水中油滴型乳化物を形成するが、油相の水相に対する混合割合は、油相が少なすぎると多分散化し、多すぎると微細化により凝集が生ずるので、水相１００質量部に対し、好ましくは５〜８０質量部である。
【００２８】
乳化条件としては、油相の体積平均粒子径が好ましくは０．５〜１００μｍ、より好ましくは０．５〜３０μｍとなるような撹拌条件（例えば、撹拌装置ホモジナイザー；撹拌速度６０００〜２５０００ｒｐｍ、大気圧下、室温、撹拌時間１〜３０分）が挙げられる。
【００２９】
＜工程（Ｂ）＞
工程（Ｂ）は、工程（Ａ）で調製した水中油滴型乳化物を加熱し、有機溶媒を揮発させながら油相中の多官能イソシアネート化合物を界面重合させて多孔性樹脂粒子を形成する工程である。
【００３０】
界面重合は、工程（Ａ）に引き続いて行うことができ、例えば、公知の羽根付き撹拌棒を備えた撹拌装置を用い、１０〜３００ｒｐｍの撹拌速度で、通常、大気圧下、温度３０〜８０℃、撹拌時間２〜１２時間、加熱撹拌することにより行うことができる。ここで、界面重合における「加熱」は、工程（Ａ）で使用した有機溶剤の沸点よりも０〜１５℃高い温度で行うことが好ましい。この範囲を大きく下回ると、多孔性樹脂粒子内の中空構造が形成されにくくなり、この範囲を大きく上回ると有機溶媒の急激な揮発により粒子形状を保持することができなくなるからである。例えば、有機溶剤として沸点が７６．８℃の酢酸エチルを選択した場合、７７〜９０℃の温度で加熱を行うことが好ましい。また、有機溶剤の揮発による界面重合粒子の膨張に基づく中空状態を形成するために、加熱速度はできるだけ速いことが望ましい。加熱速度が遅過ぎると、樹脂粒子内部の架橋反応が進行し、中空状態の形成が困難になるからである。加熱速度としては、界面重合のための加熱開始から好ましくは２０分以内に、より好ましくは１５分以内に界面重合反応液の液温が有機溶剤の沸点の低くとも−２５〜０℃に到達するようにする。
【００３１】
界面重合の具体例としては、界面重合液が入った撹拌機付き反応容器を、加熱開始後１５分で界面重合液温が７０℃を超えるように８０℃の油浴もしくは湯浴で加熱することが挙げられる。なお、工程（Ａ）と工程（Ｂ）とを同時に行うこともできる。
【００３２】
このような多官能イソシアネート化合物を界面重合させて得られる多孔性樹脂粒子は、界面重合の間にイソシアネート基の一部が加水分解を受けてアミノ基となり、そのアミノ基とイソシアネート基とが反応して尿素結合を生成してポリマー化するものであり、多孔性ポリウレアである。また、分散剤である水溶性ポリペプチドも、そのアミノ基もしくはカルボキシル基がイソシアネート基と反応するものであるため、界面重合により水溶性ポリペプチド由来のポリペプチド構造部が多孔性樹脂粒子の表面又はその近傍に導入される。
【００３３】
＜工程（Ｃ）＞
工程（Ｃ）は、工程（Ｂ）で調製された多孔性樹脂粒子が分散している界面重合反応液にタンパク質分解酵素を一度にもしくは少しずつ投入し、多孔性樹脂粒子を酵素分解処理する工程である。この酵素分解処理により、多孔性樹脂粒子の表面又は表面近傍に導入されたポリペプチド構造部が酵素分解され、その結果、多孔性樹脂粒子内部へのイミダゾール化合物溶液の浸透性が向上する。
【００３４】
タンパク質分解酵素としては、公知のタンパク質分解酵素を使用することができ、例えば、プロテアーゼＮ「アマノＧ」、ニューラーゼＦ３Ｇ、プロメラインＦ（天野エンザイム（株））等を挙げることができる。タンパク質分解酵素の使用量としては、少なすぎるとポリペプチド構造部の分解不足となり、多すぎると残留異物となるので、使用したゼラチン等の水溶性ポリペプチド１００質量部に対し、好ましくは０．１〜５０質量部、より好ましくは１〜３０質量部である。
【００３５】
なお、酵素処理は、タンパク質分解酵素が投入された界面重合反応液を撹拌しながら酵素活性温度域（例えば、３０〜６０℃）に調整することにより行うことができる。撹拌時間は、温度、求める分解の程度等により変動するが、通常１〜１２時間である。
【００３６】
＜工程（Ｄ）＞
工程（Ｄ）は、工程（Ｃ）で酵素分解処理を受けた多孔性樹脂粒子を界面重合反応液から回収する工程である。回収した多孔性樹脂粒子は、更に乾燥処理することが好ましい。回収手法としては特に限定は無く、公知の手法により行うことができる。また、回収した後、水や炭化水素系溶媒等の有機溶媒で洗浄してもよい。乾燥処理は、自然乾燥、真空乾燥などの公知の乾燥手法により行うことができる。回収もしくは乾燥後の多孔性樹脂粒子に対し、一次粒子化のためにジェットミル等を用いて解砕処理を施すことができる。
【００３７】
＜工程（Ｅ）＞
工程（Ｅ）は、工程（Ｄ）で得た多孔性樹脂粒子を、イミダゾール化合物を有機溶剤に溶解して得たイミダゾール化合物溶液と混合し、多孔性樹脂粒子にイミダゾール化合物溶液を浸透させ、必要に応じて回収、洗浄、乾燥することにより、多孔性樹脂粒子にイミダゾール化合物が保持されてなる潜在性硬化剤を取得する工程である。
【００３８】
イミダゾール化合物としては、エポキシ樹脂などの硬化剤として使用されている公知のイミダゾール化合物を使用することができる。例えば、２−メチルイミダゾール（融点１３７〜１４５℃）、２−ウンデシルイミダゾール（融点６９〜７４℃）、２−ヘプタデシルイミダゾール（融点８６〜９１℃）、１，２−ジメチルイミダゾール（融点約３６℃）、２−エチル−４−メチルイミダゾール（融点約４１℃）、２−フェニルイミダゾール（融点１３７〜１４７℃）、２−フェニル−４−メチルイミダゾール（融点１７４〜１８４℃）、１−ベンジル−２−メチルイミダゾール（融点約５０℃）、１−ベンジル−２−フェニルイミダゾール（融点約４０℃）等を挙げることができる。これらは単独で用いてもよいが２種以上を併用することもできる。これらのイミダゾール化合物の中でも、硬化活性の良好な２−メチルイミダゾールを使用することが好ましい。
【００３９】
なお、イミダゾール化合物が、２種のイミダゾール化合物を含有する場合、２−メチルイミダゾール（融点１３７〜１４５℃）と、それと同等の又はより低い融点を有する別のイミダゾール化合物とを含有することが好ましい。具体的には、融点１３７〜１４５℃の２−メチルイミダゾールと、融点約４１℃の２−エチル−４−メチルイミダゾールまたは融点１３７〜１４７℃の２−フェニルイミダゾールとを含有することが好ましい。この場合、イミダゾール化合物の５０質量％以上が２−メチルイミダゾールであることが好ましい。
【００４０】
上述したようなイミダゾール化合物を溶解させる有機溶剤としては、イミダゾール化合物の良溶剤（溶解度が好ましくは０．１ｇ／ｍｌ（有機溶剤）以上）であって、大気圧下での沸点が１００℃以下のものが好ましい。このような有機溶剤の具体例としては、アルコール類、酢酸エステル類、ケトン類等が挙げられる。中でも、高極性、低沸点でエタノールが好ましい。
【００４１】
有機溶剤の使用量は、イミダゾール化合物に対し、少なすぎると、多孔性樹脂粒子のイミダゾール溶液浸透性が低下し、多すぎると、多孔性樹脂粒子内へ浸透するイミダゾール化合物の絶対量が減少するので、好ましくは１〜５質量倍、より好ましくは１〜３質量倍である。
【００４２】
イミダゾール化合物溶液には、イミダゾール化合物の硬化特性を改善するために、更にエポキシ化合物の硬化促進剤として用いられている第三級アミン化合物を含有させることが好ましい。このような第三級アミンとしては、ジメチルエタノールアミン、ジメチルベンジルアミン、２，４，６−トリス（ジメチルアミノメチル）フェノール、１，８−ジアザビシクロ［５．４．０］ウンデセン等を挙げることができる。中でも、硬化促進効果の点から、２，４，６−トリス（ジメチルアミノメチル）フェノールを好ましく使用することができる。
【００４３】
このような第三級アミン化合物の使用量は、イミダゾール化合物に対し、少なすぎると速硬化性が低下し、多すぎると低温硬化性が低下するので、好ましくは０．１〜１．０質量倍、より好ましくは０．１〜０．８質量倍である。
【００４４】
以上説明したようなイミダゾール化合物溶液と、工程（Ｄ）で取得した酵素分解処理した多孔性樹脂粒子とを混合し、それにより多孔性樹脂粒子にイミダゾール化合物溶液を浸透させる。通常、この浸透操作は、加温もしくは室温下で２４時間の撹拌により行う。浸透処理後、イミダゾール化合物溶液から多孔性樹脂粒子を、常法により回収し、好ましくは水で洗浄し、真空乾燥することにより、多孔性樹脂粒子にイミダゾール化合物が保持されてなる潜在性硬化剤を取得することができる。この潜在性硬化剤に対しては、必要によりジェットミルなどにより解砕処理を施すことができる。
【００４５】
なお、このようにして得られた潜在性硬化剤は、その熱安定性及び潜在性の向上のために、表面並びにその近傍のイミダゾール化合物を加熱処理により昇華除去することが好ましい。この場合、潜在性硬化剤の凝集を防止するために、イミダゾール化合物の融点を超えない温度で加熱処理をすることが好ましい。例えば、イミダゾール化合物として２−メチルイミダゾール（融点１３７〜１４５℃）を使用した場合、加熱処理温度は８０〜１２０℃である。加熱処理時間は、通常０．２５〜１時間である。
【００４６】
以上説明した本発明の製造方法によれば、多官能イソシアネート化合物の種類や使用量、水溶性ポリペプチドの種類や使用量、界面重合条件、タンパク質分解酵素処理条件等を変化させること等により、潜在性硬化剤の硬化特性をコントロールすることができる。例えば、重合温度を低くすると硬化温度を低下させることができ、反対に、重合温度を高くすると硬化温度を上昇させることができる。
【００４７】
このようにして得られた潜在性硬化剤は、従来のイミダゾール系潜在性硬化剤と同様の用途に使用することができ、熱硬化型樹脂と併用することにより、低温速硬化性の熱硬化型樹脂組成物を与えることができる。
【００４８】
熱硬化型樹脂組成物における本発明の潜在性硬化剤の含有量は、少なすぎると十分に硬化せず、多すぎるとその組成物の硬化物の樹脂特性（例えば、可撓性）が低下するので、熱硬化型樹脂１００質量部に対し１〜７０質量部、好ましくは１〜５０質量部である。
【００４９】
熱硬化型樹脂としては、熱硬化型エポキシ樹脂、熱硬化型尿素樹脂、熱硬化型メラミン樹脂、熱硬化型フェノール樹脂等を使用することができる。中でも、硬化後の接着強度が良好な点を考慮すると、熱硬化型エポキシ樹脂を好ましく使用することができる。
【００５０】
このような熱硬化型エポキシ樹脂としては、液状でも固体状でもよく、エポキシ当量が通常１００〜４０００程度であって、分子中に２以上のエポキシ基を有するものが好ましい。例えば、ビスフェノールＡ型エポキシ化合物、フェノールノボラック型エポキシ化合物、クレゾールノボラック型エポキシ化合物、エステル型エポキシ化合物、脂環型エポキシ化合物等を好ましく使用することができる。また、これらの化合物にはモノマーやオリゴマーが含まれる。
【００５１】
本発明の熱硬化型樹脂組成物には、必要に応じてシリカ、マイカなどの充填剤、シランカップリング剤、顔料、帯電防止剤などを含有させることができる。
【００５２】
本発明の熱硬化型樹脂組成物は、本発明の潜在性硬化剤、熱硬化型樹脂及び必要に応じて添加される他の添加剤とを、常法に従って均一に混合撹拌することにより製造することができる。
【００５３】
このようにして得られた本発明の熱硬化型樹脂組成物は、本発明の潜在性硬化剤を使用しているため、潜在性硬化剤を従来よりも比較的少ない量で配合しても、低温速硬化性を損なわずに硬化可能である。
【００５４】
このような本発明の熱硬化型樹脂組成物は、フィルム化して太陽電池用接着フィルムとして好ましく使用することができる。また、当該組成物に公知の異方性導電接続用導電粒子を分散させフィルム化して異方性導電接着フィルムとしても好ましく使用することができる。
【実施例】
【００５５】
以下、本発明を実施例により具体的に説明する。
【００５６】
実施例１
＜中空多孔性樹脂粒子の調製＞
蒸留水８４０質量部と、界面活性剤（ニューレックスＲ−Ｔ、日油（株））０．０５重量部と、ゼラチン（ＡＰ１００微粉、新田ゼラチン（株））８質量部とを、温度計を備えた３リットルの界面重合容器に入れ、均一に混合した。この混合液に、更に、メチレンジフェニル−４，４′−ジイソシアネート（３モル）のトリメチロールプロパン（１モル）付加物（Ｄ−１０９、三井化学（株））７５質量部を、酢酸エチル３７５質量部に溶解した油相を投入し、体積換算平均粒子径が１０μｍ以下となるように、室温で７２００ｒｐｍのホモジナイザー（Ｔ−６５Ｄ、ＩＫＡジャパン（株））を用いて５分間、乳化混合し、水中油滴型乳化物を得た。
【００５７】
引き続いて、乳化物を羽根付き撹拌棒で撹拌しながら８０℃の湯浴で加熱し、この温度で３時間混合を続けることにより界面重合を行い、多孔性樹脂粒子が水相に分散した重合反応液を得た。図１に界面重合液の温度変化図を示す。１５分以内に７０℃を超えるようにした。
【００５８】
界面重合終了後、重合反応液を４０℃に調整し、酵素（プロテアーゼＮ「アマノＧ」、天野エンザイム（株））を０．８質量部投入し、４０℃で６時間撹拌することにより多孔性樹脂粒子の酵素処理を行った。酵素処理後、重合反応液から多孔性樹脂粒子を濾過により濾取し、水洗し、乾燥することにより実施例１の中空の多孔性樹脂粒子を得た。
【００５９】
得られた多孔性樹脂粒子について、その粒度分布を粒度分布測定装置（ＳＤ−２０００、シスメックス（株））を用いて測定し、得られた分布図を図２に示す。また、電子顕微鏡写真を図３（倍率５０００倍）に示す。
【００６０】
図２から、平均粒子径（体積換算）が３．１μｍであることがわかる。
【００６１】
また、図３から、酢酸エチルの揮発により界面重合樹脂粒子が膨張した後、有機溶剤が除去され、収縮して潰れた樹脂粒子を確認することができ、中空の多孔性樹脂粒子であることがわかる。
【００６２】
＜イミダゾール化合物の浸透処理＞
得られた実施例１の中空多孔性樹脂粒子１０質量部を、エタノール６０質量部に、融点が１３７〜１４５℃の２−メチルイミダゾール（２ＭＺ−Ｈ、四国化成工業（株））３０質量部と、液状の第三級アミン系硬化促進剤として２，４，６−トリス（ジメチルアミノメチル）フェノール（ルベアック−ＤＭＰ−３０、ナカライテクス（株））１０質量部とを溶解した溶液１００質量部に投入し、３０℃で６時間、２００ｒｐｍで撹拌した。その後、室温で２０時間撹拌を続けた。撹拌終了後、イミダゾール化合物の浸透処理が施された多孔性樹脂粒子を濾取し、蒸留水で洗浄後、真空乾燥し、更に、ジェットミル（ＡＯ−ＪＥＴ  ＭＩＬＬ、（株）セイシン企業）で解砕処理をし、一次粒子化した。これによりほぼ球状の潜在性硬化剤を得た。
【００６３】
＜熱硬化型樹脂組成物の調製＞
ビスフェノールＡ型液状エポキシ樹脂（ＥＰ８２８、三菱化学（株））８０質量部に、得られた潜在性硬化剤２０質量部を、混練機（あわとり練太郎、（株）シンキー）を用いて均一に混合することにより熱硬化型樹脂組成物を得た。
【００６４】
＜熱硬化型樹脂組成物のＤＳＣ測定＞
得られた熱硬化型樹脂組成物について、示差熱走査熱量計（ＤＳＣ）（ＤＳＣ６２００、セイコーインスツル（株））を用いて示差熱走査熱量測定を行った（評価量５ｍｇ、昇温速度１０℃／分）。得られた結果を表１及び図４に示す。ここで、潜在性硬化剤の硬化特性に関し、発熱開始温度は硬化開始温度を意味しており、発熱ピーク温度は最も硬化が活性となる温度を意味しており、発熱ピーク強度は速硬化性の指標であり、総発熱量は、硬化反応の開始から完結までに発生した熱量を意味している。
【００６５】
比較例１
水中油滴型乳化物を調製する際の油相中の多官能イソシアネート化合物の使用量を７５質量部から１５０質量部、酢酸エチルの使用量を３７５質量部から４５０質量部（多官能イソシアネート化合物に対し、酢酸エチルが３質量倍）に変更すること以外、実施例１と同様にして多孔性樹脂粒子、続いて潜在性硬化剤を調製し、更にそれを用いて熱硬化型樹脂組成物を調製した。得られた熱硬化型樹脂組成物について、実施例１と同様に示差熱走査熱量測定を行い、得られた結果を表１及び図４に示す。なお、比較例１で得た多孔性樹脂粒子は、実施例１で得た多孔性樹脂粒子のように、潰れずに球状のままであった。従って、中空になっていないことがわかった。
【００６６】
【表１】
0005488362.tif 000003
【００６７】
表１及び図４の結果から、多孔性樹脂粒子を使用した潜在性硬化剤を更に、中空構造とすることにより、発熱ピーク温度を５℃低温側にシフトさせ、更に、発熱ピーク強度を２０ｍＷ以上にできることがわかる。
【００６８】
比較例２
ゼラチン（ＡＰ１００微粉、新田ゼラチン（株））８質量部に代えて、ポリビニルアルコール（ＰＶＡ−２０５、（株）クラレ）４質量部を使用すること以外は、実施例１と同様にして潜在性硬化剤を調製した。得られた潜在性硬化剤について、熱重量測定−示差熱分析装置（ＴＧ−ＤＴＡ）（ＴＧ／ＤＴＡ６２００、セイコーインスツル（株））を用いて、加熱重量減少率を測定（評価量５ｍｇ、昇温速度１０℃／分）した。得られた結果を表２及び図５に示す。参考のために、併せて、イミダゾール化合物浸透処理前の実施例１で調製した中空多孔性樹脂粒子、並びに比較例１で調製した潜在性硬化剤についても加熱重量減少率を測定した。得られた結果を表２及び図５に示す。なお、重量減少率は、初期重量に対する、２６０℃（熱分解開始温度）加熱時の減少重量の割合であり、カプセル化率は、重量減少率からイミダゾール化合物溶液浸透前の多孔性樹脂粒子の重量減少率を減じた値である。
【００６９】
【表２】
0005488362.tif 000004
【００７０】
従来の潜在性硬化剤のように、ポリビニルアルコールを界面重合時の分散剤として使用した従来の比較例２の潜在性硬化剤に比べ、ポリビニルアルコールに代えてゼラチンを使用した比較例１の潜在性硬化剤は多孔性樹脂粒子内へのイミダゾール化合物の浸透量が増大しており、更に、多孔性樹脂粒子を中空にしたものを使用する実施例１の潜在性硬化剤は、イミダゾール化合物をいっそう保持できることがわかる。
【産業上の利用可能性】
【００７１】
イソシアネート化合物が多孔性樹脂粒子に保持されてなる潜在性硬化剤を製造するための本発明の製造方法においては、界面重合の際、水相に分散剤としてゼラチン等の水溶性ポリペプチドを使用する。このような水溶性ポリペプチドは、イソシアネート基に反応するアミノ基やカルボキシル基を有する。従って、本発明の製造方法の中間生成物である多孔性樹脂粒子の表面もしくはその近傍には、水溶性ポリペプチドに由来するポリペプチド構造が導入されることになる。本発明の製造方法では、界面重合後、そのようなポリペプチド構造部が導入された多孔性樹脂粒子をタンパク質分解酵素で処理する。この結果、ポリペプチド構造がアミノ酸やオリゴペプチドに分解されるため、分散剤としてポリビニルアルコールを使用して界面重合により得た従来の多孔性樹脂粒子の場合に比べ、多孔性樹脂粒子のイミダゾール化合物溶液浸透性が向上する。しかも、本発明の製造方法では、潜在性硬化剤に中空多孔性樹脂粒子を適用しているので、イミダゾール化合物溶液の浸透性をいっそう向上させることができる。従って、本発明の製造方法により得られた潜在性硬化剤を熱硬化型樹脂組成物に配合した場合、従来の潜在性硬化剤よりも少ない配合量で同等の硬化特性を実現することが可能となり、また、そのような熱硬化型樹脂組成物は良好な低温速硬化性を示す。よって、本発明の製造方法は、ＩＣチップ等の電子部品を配線基板に過大なヒートショックを与えずに接合させなければならない場合に使用する熱硬化型樹脂組成物用の潜在性硬化剤の製造に有用である。
【図１】
0005488362.tif 000005
【図２】
0005488362.tif 000006
【図３】
0005488362.tif 000007
【図４】
0005488362.tif 000008
【図５】
0005488362.tif 000009